(57)【要約】  第一の有機エレクトロルミネッセンス素子（１０）において、第一の光反射手段（１２）と第二の光反射手段（１４）の間の光学的距離が、第一の色の光を選択するように設定され、第二の有機エレクトロルミネッセンス素子（２０）において、第一の光反射手段（１２）と第二の光反射手段（１４）の間の光学的距離が、第二の色の光を選択するように設定され、第三の有機エレクトロルミネッセンス素子（３０）において、第一の光反射手段（１２）と第二の光反射手段（１４）の間の光学的距離が、第三の色の光を選択するように設定され、第一の光反射手段（１２）の波長４００ｎｍ〜７００ｎｍにおける反射率の平均値が６５％以上である有機エレクトロルミネッセンス表示装置。【特許請求の範囲】
【請求項１】
第一の有機エレクトロルミネッセンス素子、及び前記第一の有機エレクトロルミネッセンス素子が発する第一の色の光を透過させる第一のカラーフィルタを、光取出方向にこの順に設けた第一の画素と、
第二の有機エレクトロルミネッセンス素子、及び前記第二の有機エレクトロルミネッセンス素子が発する第二の色の光を透過させる第二のカラーフィルタを、光取出方向にこの順に設けた第二の画素と、
第三の有機エレクトロルミネッセンス素子、及び前記第三の有機エレクトロルミネッセンス素子が発する第三の色の光を透過させる第三のカラーフィルタを、光取出方向にこの順に設けた第三の画素とを有し、
前記第一の有機エレクトロルミネッセンス素子が、少なくとも第一の光反射手段と第二の光反射手段を、光取出方向にこの順に保有し、かつ、前記第一及び第二の光反射手段の間に、有機発光媒体層とを有し、第一の光反射手段と第二の光反射手段の間の光学的距離が、第一の色の光を選択するように設定され、
前記第二の有機エレクトロルミネッセンス素子が、少なくとも第一の光反射手段と第二の光反射手段を、光取出方向にこの順に保有し、かつ、前記第一及び第二の光反射手段の間に、有機発光媒体層とを有し、第一の光反射手段と第二の光反射手段の間の光学的距離が、第二の色の光を選択するように設定され、
前記第三の有機エレクトロルミネッセンス素子が、少なくとも第一の光反射手段と第二の光反射手段を、光取出方向にこの順に保有し、かつ、前記第一及び第二の光反射手段の間に、有機発光媒体層とを有し、第一の光反射手段と第二の光反射手段の間の光学的距離が、第三の色の光を選択するように設定され、
前記第一の光反射手段の波長４００ｎｍ〜７００ｎｍにおける反射率の平均値が６５％以上であり、
前記有機発光媒体層が、少なくとも第一の色、第二の色及び第三の色の光を発する、有機エレクトロルミネッセンス表示装置。
【請求項２】
前記第一及び第二の光反射手段が、それぞれ第一の電極及び第二の電極であるか、
前記第一及び第二の光反射手段の間に、第一の電極と第二の電極が有って、前記有機発光媒体層が前記第一及び第二の電極間に位置する請求項１記載の有機エレクトロルミネッセンス表示装置。
【請求項３】
第一の有機エレクトロルミネッセンス素子、及び前記第一の有機エレクトロルミネッセンス素子が発する第一の色の光を透過させる第一のカラーフィルタを、光取出方向にこの順に設けた第一の画素と、
第二の有機エレクトロルミネッセンス素子、及び前記第二の有機エレクトロルミネッセンス素子が発する第二の色の光を透過させる第二のカラーフィルタを、光取出方向にこの順に設けた第二の画素と、
第三の有機エレクトロルミネッセンス素子、及び前記第三の有機エレクトロルミネッセンス素子が発する第三の色の光を透過させる第三のカラーフィルタを、光取出方向にこの順に設けた第三の画素とを有し、
前記第一の有機エレクトロルミネッセンス素子が、少なくとも光反射性電極、有機発光媒体層、金属層及び透明電極層を光取出方向にこの順に積層した素子であり、
前記第二の有機エレクトロルミネッセンス素子が、少なくとも光反射性電極、第一の光学膜厚調整層、有機発光媒体層、金属層及び透明電極層を光取出方向にこの順に積層した素子であり、
前記第三の有機エレクトロルミネッセンス素子が、少なくとも光反射性電極、第二の光学膜厚調整層、有機発光媒体層、金属層及び透明電極層を光取出方向にこの順に積層した素子であり、
前記光反射性電極の波長４００ｎｍ〜７００ｎｍにおける反射率の平均値が６５％以上であり、
前記有機発光媒体層が、少なくとも第一の色、第二の色及び第三の色の光を発する、有機エレクトロルミネッセンス表示装置。
【請求項４】
前記有機発光媒体層が、第一の色の光を発する第一の発光材料、第二の色の光を発する第二の発光材料、及び第三の色の光を発する第三の発光材料とを含む請求項３記載の有機エレクトロルミネッセンス表示装置。
【請求項５】
前記第一の光学膜厚調整層が第一の無機化合物層からなり、前記第二の光学膜厚調整層が前記第一の無機化合物層及び第二の無機化合物層からなる請求項３に記載の有機エレクトロルミネッセンス表示装置。
【請求項６】
第一の有機エレクトロルミネッセンス素子、及び前記第一の有機エレクトロルミネッセンス素子が発する第一の色の光を透過させる第一のカラーフィルタを、光取出方向にこの順に設けた第一の画素と、
第二の有機エレクトロルミネッセンス素子、及び前記第二の有機エレクトロルミネッセンス素子が発する第二の色の光を透過させる第二のカラーフィルタを、光取出方向にこの順に設けた第二の画素と、
第三の有機エレクトロルミネッセンス素子、及び前記第三の有機エレクトロルミネッセンス素子が発する第三の色の光を透過させる第三のカラーフィルタを、光取出方向にこの順に設けた第三の画素とを有し、
前記第一の有機エレクトロルミネッセンス素子が、少なくとも光反射性電極、第一の光学膜厚調整層、有機発光媒体層、金属層及び透明電極層を光取出方向にこの順に積層した素子であり、
前記第二の有機エレクトロルミネッセンス素子が、少なくとも光反射性電極、第二の光学膜厚調整層、有機発光媒体層、金属層及び透明電極層を光取出方向にこの順に積層した素子であり、
前記第三の有機エレクトロルミネッセンス素子が、少なくとも光反射性電極、第三の光学膜厚調整層、有機発光媒体層、金属層及び透明電極層を光取出方向にこの順に積層した素子であり、
前記光反射性電極の波長４００ｎｍ〜７００ｎｍにおける反射率の平均値が６５％以上であり、
前記有機発光媒体層が、少なくとも第一の色、第二の色及び第三の色の光を発する、有機エレクトロルミネッセンス表示装置。
【請求項７】
前記有機発光媒体層が、第一の色の光を発する第一の発光材料、第二の色の光を発する第二の発光材料、及び第三の色の光を発する第三の発光材料とを含む請求項６記載の有機エレクトロルミネッセンス表示装置。
【請求項８】
前記第一の光学膜厚調整層が第一の無機化合物層からなり、前記第二の光学膜厚調整層が前記第一の無機化合物層及び第二の無機化合物層からなり、前記第三の光学膜厚調整層が前記第一の無機化合物層、前記第二の無機化合物層及び第三の無機化合物層からなる請求項４に記載の有機エレクトロルミネッセンス表示装置。
【請求項９】
前記有機発光媒体層が、ホスト材料と青色系ドーパントを含む青色系発光層、青色系発光層と同一のホスト材料と緑系ドーパントを含む緑系発光層、及び青色系発光層と同一のホスト材料と橙〜赤系ドーパントを含む橙〜赤系発光層を積層して含む、請求項１，３又は６に記載の有機エレクトロルミネッセンス表示装置。
【請求項１０】
前記有機発光媒体層に用いられるホスト材料が、非対称アントラセン系化合物である請求項９に記載の有機エレクトロルミネッセンス表示装置。
【請求項１１】
前記有機発光媒体に用いられる青色系ドーパントが、スチリルアミン、アミン置換スチリル化合物、アミン置換縮合芳香族及び縮合芳香族環含有化合物より選択される少なくとも一種類の化合物である請求項９に記載の有機エレクトロルミネッセンス表示装置。
【請求項１２】
前記有機発光媒体に用いられる橙〜赤色系ドーパントが、フルオランテン骨格を複数有する化合物より選択される少なくとも一種類の化合物である請求項９に記載の有機エレクトロルミネッセンス表示装置。
【発明の詳細な説明】
【技術分野】
【０００１】
本発明は、有機エレクトロルミネッセンス（ＥＬ）表示装置、特に白色有機発光媒体層を用いたフルカラー有機ＥＬ表示装置に関する。
【背景技術】
【０００２】
有機ＥＬを用いたフルカラー化技術としては、三色塗分け法、白色ＥＬにカラーフィルタを組み合わせる方法、ＥＬに色変換膜を組み合わせる色変換法等がある。【０００３】
三色塗分け法においては、材料のバランスを整えることと円偏光板のロスを小さくすることで、高効率化できる可能性がある。しかしながら、その塗分け技術が困難であることから、高精細なディスプレイの実現は難しく、大面積化は困難とされている。
一方、有機ＥＬ発光層を共有化できるために、大面積化、高精細化が容易にできることから白色カラーフィルタ法又は色変換法が期待されている。【０００４】
有機ＥＬ表示装置のフルカラーディスプレイの方式としては、ボトムエミッション構造とトップエミッション構造に分けられる。トップエミッション構造とは、従来、有機ＥＬ素子構造を支持するガラス基板側から光を取り出していたものを、基板とは反対側の上部から光を取り出す構造としたものである。これにより、発光部に対する開口率を向上させることが可能となり、高輝度化を可能としている。【０００５】
ところで、上部電極に半透明の陰極を採用し、多重干渉効果によって、特定の波長の光のみをＥＬ素子の外部に取出し、高い色再現性を実現することが検討されている。例えば、特許文献１には、光反射材料からなる第１電極、有機発光媒体層を含む有機層、半透明反射層及び透明材料からなる第２電極が順次積層され、有機層が共振部となるように構成された有機ＥＬ素子において、取り出したい光のスペクトルのピーク波長をλとした場合、以下の式を満たすように構成した有機ＥＬ素子が開示されている。【０００６】
（２Ｌ）／λ＋Φ／（２π）＝ｍ
（Ｌは光学的距離、λは取り出したい光の波長、ｍは整数、Φは電極における位相シフトであり、光学的距離Ｌが最小となるように構成）【０００７】
光反射性材料からなる第１電極の具体例としては、特許文献２に、周期律表の５族又は６族に属する金属、さらに具体的にはクロム、モリブデン、タングステン、タンタル及びニオブ等仕事関数が４．８ｅＶ以下であるような金属が開示されている。【０００８】
また、特許文献３には、Ｒ、Ｇ、Ｂの各画素において、有機ＥＬ素子が反射層と透明層の間に有機発光媒体層が挟まれた構造であり、カラーフィルタを透明層の光出力側又は外光入射側に配置している表示装置が開示されている。【０００９】
【特許文献１】国際公開第ＷＯ０１／３９５５４号パンフレット
【特許文献２】特開２００１−４３９８０号公報
【特許文献３】特開２００２−３７３７７６号公報
【００１０】
しかしながら、これらの有機ＥＬ素子又は有機ＥＬ表示装置には以下に示す問題があった。
光反射性電極に使用されるクロム、モリブデン、タングステン、タンタル及びニオブ等の金属では充分な光共振器効果が得られず、表示装置の高効率化に改善の余地があった。
また、特許文献１に示される上記式を満たす有機層の光学膜厚は、一種類であり、三色の異なる波長の光を取り出ずフルカラーの表示装置へ効率的に適用しにくい。
本発明は上述の問題に鑑みなされたものであり、高い効率のフルカラー表示が可能な有機ＥＬ表示装置を提供することを目的とする。
【発明の開示】
【００１１】
本発明者らは鋭意研究したところ、特定の反射率の高い金属電極と、異なる発光色を示す三種類の発光材料を含む有機ＥＬ素子と、対向する三種類のカラーフィルタを組み合わせることによって、高効率な多色発光が可能となることを見出し、本発明を完成した。
本発明によれば、以下の有機ＥＬ表示装置が提供される。
１．第一の有機エレクトロルミネッセンス素子、及び前記第一の有機エレクトロルミネッセンス素子が発する第一の色の光を透過させる第一のカラーフィルタを、光取出方向にこの順に設けた第一の画素と、
第二の有機エレクトロルミネッセンス素子、及び前記第二の有機エレクトロルミネッセンス素子が発する第二の色の光を透過させる第二のカラーフィルタを、光取出方向にこの順に設けた第二の画素と、
第三の有機エレクトロルミネッセンス素子、及び前記第三の有機エレクトロルミネッセンス素子が発する第三の色の光を透過させる第二のカラーフィルタを、光取出方向にこの順に設けた第三の画素とを有し、
前記第一の有機エレクトロルミネッセンス素子が、少なくとも第一の光反射手段と第二の光反射手段を、光取出方向にこの順に保有し、かつ、前記第一及び第二の光反射手段の間に、少なくとも第一の電極と第二の電極と、前記電極間に位置する有機発光媒体層とを有し、第一の光反射手段と第二の光反射手段の間の光学的距離が、第一の色の光を選択するように設定され、
前記第二の有機エレクトロルミネッセンス素子が、少なくとも第一の光反射手段と第二の光反射手段を、光取出方向にこの順に保有し、かつ、前記第一及び第二の光反射手段の間に、少なくとも第一の電極と第二の電極と、前記電極間に位置する有機発光媒体層とを有し、第一の光反射手段と第二の光反射手段の間の光学的距離が、第二の色の光を選択するように設定され、
前記第三の有機エレクトロルミネッセンス素子が、少なくとも第一の光反射手段と第二の光反射手段を、光取出方向にこの順に保有し、かつ、前記第一及び第二の光反射手段の間に、少なくとも第一の電極と第二の電極と、前記電極間に位置する有機発光媒体層とを有し、第一の光反射手段と第二の光反射手段の間の光学的距離が、第三の色の光を選択するように設定され、
前記第一の光反射手段の波長４００ｎｍ〜７００ｎｍにおける反射率の平均値が６５％以上であり、
前記有機発光媒体層が、少なくとも第一の色、第二の色及び第三の色の光を発する、有機エレクトロルミネッセンス表示装置。
２．前記第一及び第二の光反射手段が、それぞれ第一の電極及び第二の電極であるか、
前記第一及び第二の光反射手段の間に、第一の電極と第二の電極が有って、前記有機発光媒体層が前記第一及び第二の電極間に位置する１に記載の有機エレクトロルミネッセンス表示装置。
３．第一の有機エレクトロルミネッセンス素子、及び前記第一の有機エレクトロルミネッセンス素子が発する第一の色の光を透過させる第一のカラーフィルタを、光取出方向にこの順に設けた第一の画素と、
第二の有機エレクトロルミネッセンス素子、及び前記第二の有機エレクトロルミネッセンス素子が発する第二の色の光を透過させる第二のカラーフィルタを、光取出方向にこの順に設けた第二の画素と、
第三の有機エレクトロルミネッセンス素子、及び前記第三の有機エレクトロルミネッセンス素子が発する第三の色の光を透過させる第三のカラーフィルタを、光取出方向にこの順に設けた第三の画素とを有し、
前記第一の有機エレクトロルミネッセンス素子が、少なくとも光反射性電極、有機発光媒体層、金属層及び透明電極層を光取出方向にこの順に積層した素子であり、
前記第二の有機エレクトロルミネッセンス素子が、少なくとも光反射性電極、第一の光学膜厚調整層、有機発光媒体層、金属層及び透明電極層を光取出方向にこの順に積層した素子であり、
前記第三の有機エレクトロルミネッセンス素子が、少なくとも光反射性電極、第二の光学膜厚調整層、有機発光媒体層、金属層及び透明電極層を光取出方向にこの順に積層した素子であり、
前記光反射性電極の波長４００ｎｍ〜７００ｎｍにおける反射率の平均値が６５％以上であり、
前記有機発光媒体層が、少なくとも第一の色、第二の色及び第三の色の光を発する、有機エレクトロルミネッセンス表示装置。
４．前記有機発光媒体層が、第一の色の光を発する第一の発光材料、第二の色の光を発する第二の発光材料、及び第三の色の光を発する第三の発光材料とを含む、３に記載の有機エレクトロルミネッセンス表示装置。
５．前記第一の光学膜厚調整層が第一の無機化合物層からなり、前記第二の光学膜厚調整層が前記第一の無機化合物層及び第二の無機化合物層からなる３又は４に記載の有機エレクトロルミネッセンス表示装置。
６．第一の有機エレクトロルミネッセンス素子、及び前記第一の有機エレクトロルミネッセンス素子が発する第一の色の光を透過させる第一のカラーフィルタを、光取出方向にこの順に設けた第一の画素と、
第二の有機エレクトロルミネッセンス素子、及び前記第二の有機エレクトロルミネッセンス素子が発する第二の色の光を透過させる第二のカラーフィルタを、光取出方向にこの順に設けた第二の画素と、
第三の有機エレクトロルミネッセンス素子、及び前記第三の有機エレクトロルミネッセンス素子が発する第三の色の光を透過させる第三のカラーフィルタを、光取出方向にこの順に設けた第三の画素とを有し、
前記第一の有機エレクトロルミネッセンス素子が、少なくとも光反射性電極、第一の光学膜厚調整層、有機発光媒体層、金属層及び透明電極層を光取出方向にこの順に積層した素子であり、
前記第二の有機エレクトロルミネッセンス素子が、少なくとも光反射性電極、第二の光学膜厚調整層、有機発光媒体層、金属層及び透明電極層を光取出方向にこの順に積層した素子であり、
前記第三の有機エレクトロルミネッセンス素子が、少なくとも光反射性電極、第三の光学膜厚調整層、有機発光媒体層、金属層及び透明電極層を光取出方向にこの順に積層した素子であり、
前記光反射性電極の波長４００ｎｍ〜７００ｎｍにおける反射率の平均値が６５％以上であり、
前記有機発光媒体層が、少なくとも第一の色、第二の色及び第三の色の光を発する、有機エレクトロルミネッセンス表示装置。
７．前記有機発光媒体層が、第一の色の光を発する第一の発光材料、第二の色の光を発する第二の発光材料、及び第三の色の光を発する第三の発光材料を含む、６に記載の有機エレクトロルミネッセンス表示装置。
８．前記第一の光学膜厚調整層が第一の無機化合物層からなり、前記第二の光学膜厚調整層が前記第一の無機化合物層及び第二の無機化合物層からなり、前記第三の光学膜厚調整層が前記第一の無機化合物層、前記第二の無機化合物層及び第三の無機化合物層からなる６又は7に記載の有機エレクトロルミネッセンス表示装置。
９．前記有機発光媒体層が、ホスト材料と青色系ドーパントを含む青色系発光層、青色系発光層と同一のホスト材料と緑系ドーパントを含む緑系発光層、及び青色系発光層と同一のホスト材料と橙〜赤系ドーパントを含む橙〜赤系発光層を積層して含む、１〜８のいずれかに記載の有機エレクトロルミネッセンス表示装置。
１０．前記有機発光媒体層に用いられるホスト材料が、非対称アントラセン系化合物である９に記載の有機エレクトロルミネッセンス表示装置。
１１．前記有機発光媒体に用いられる青色系ドーパントが、スチリルアミン、アミン置換スチリル化合物、アミン置換縮合芳香族及び縮合芳香族環含有化合物より選択される少なくとも一種類の化合物である９又は１０に記載の有機エレクトロルミネッセンス表示装置。
１２．前記有機発光媒体に用いられる橙〜赤色系ドーパントが、フルオランテン骨格を複数有する化合物より選択される少なくとも一種類の化合物である９〜１１のいずれかに記載の有機エレクトロルミネッセンス表示装置。
【００１２】
本発明によれば、高い効率のフルカラー表示が可能な有機ＥＬ表示装置を提供できる。
【図面の簡単な説明】
【００１３】
【図１】実施形態１の有機ＥＬ表示装置を示す図である。
【図２ａ】実施形態１の有機ＥＬ表示装置の有機ＥＬ素子基板の製造方法を示す工程図である。
【図２ｂ】実施形態１の有機ＥＬ表示装置の有機ＥＬ素子基板の製造方法を示す工程図である。
【図２ｃ】実施形態１の有機ＥＬ表示装置の有機ＥＬ素子基板の製造方法を示す工程図である。
【図２ｄ】実施形態１の有機ＥＬ表示装置の有機ＥＬ素子基板の製造方法を示す工程図である。
【図２ｅ】実施形態１の有機ＥＬ表示装置の有機ＥＬ素子基板の製造方法を示す工程図である。
【図２ｆ】実施形態１の有機ＥＬ表示装置の有機ＥＬ素子基板の製造方法を示す工程図である。
【図２ｇ】実施形態１の有機ＥＬ表示装置の有機ＥＬ素子基板の製造方法を示す工程図である。
【図２ｈ】実施形態１の有機ＥＬ表示装置の有機ＥＬ素子基板の製造方法を示す工程図である。
【図２ｉ】実施形態１の有機ＥＬ表示装置の有機ＥＬ素子基板の製造方法を示す工程図である。
【図３】実施形態２の有機ＥＬ表示装置を示す図である。
【図４】実施例と比較例の光反射性電極の反射率を示す図である。
【図５】実施例と比較例の青画素の発光スペクトルを示す図である。
【図６】実施例と比較例の緑画素の発光スペクトルを示す図である。
【図７】実施例と比較例の赤画素の発光スペクトルを示す図である。
【発明を実施するための最良の形態】
【００１４】
［実施形態１］
図１は、本発明の第１の実施形態である有機ＥＬ表示装置を示す図である。
この有機ＥＬ表示装置１には、異なる有機ＥＬ素子１０，２０，３０が並置されている。【００１５】
有機ＥＬ素子１０は、光取出し方向に、第一の光反射手段と第一の電極を兼ね備えた光反射性電極１２、有機発光媒体層１３、第二の光反射手段と第二の電極を兼ね備えた、金属層１４と透明電極１５の積層膜を、この順に積層された構造を有している。【００１６】
光反射性電極１２は、正孔又は電子を供給する電極として機能するとともに、有機発光媒体層１３で発生した光を、光取出し方向に反射する層である。光反射性電極は、波長４００ｎｍ〜７００ｎｍにおける反射率の平均値が６５％以上であり、好ましくは７０％以上であり、より好ましくは８５％以上である。【００１７】
有機発光媒体層１３は、電子と正孔の再結合により光を発生する層である。有機発光媒体層１３は、少なくとも第一の色、第二の色及び第三の色の光を発する。有機発光媒体層１３は、少なくとも第一の色の光を発する第一の発光材料及び第二の色の光を発する第二の発光材料を含んでおり、好ましくは、第一の色の光を発する第一の発光材料、第二の色の光を発する第二の発光材料及び第三の色の光を発する第三の発光材料を含む。含まれる発光材料の数が二つの場合は、第一の発光材料が第一の色の光と第二の色の光を同時に発してもよいし、第二の発光材料が第二の色の光と第三の色の光を発してもよい。いずれにしても、有機ＥＬ素子の外へ出る光は、第一、第二及び第三の光を含んでいる。また、有機発光媒体層１３は、第一、第二、第三の色以外の色も合わせて発することができる。【００１８】
第一、第二、第三の色は、好ましくは、波長４００ｎｍ〜５００ｎｍの青色、波長５００ｎｍ〜５７０ｎｍの緑色、波長５７０ｎｍ〜７００ｎｍの赤色である。しかしながら、これらの色には限定されず、様々な三色を組合わせて微妙な発色を実現できる。【００１９】
金属層１４と透明電極１５の積層膜は、正孔又は電子を供給する第二の電極として機能するとともに、有機発光媒体層１３で発生した光を反射及び透過する第二の光反射層としても機能する。
さらに、矢印で示す光取出し方向に、有機ＥＬ素子１０に対向して第一のカラーフィルタ１６が設けられている。第一のカラーフィルタは、第一の色の光を透過させる。【００２０】
有機ＥＬ素子１０と第一のカラーフィルタ１６から第一の画素Ｉが構成される。
有機ＥＬ素子２０は、光取出し方向に、第一の光反射手段と第一の電極を兼ね備えた光反射性電極１２、第一の無機化合物層２７が形成され、その上に、有機発光媒体層１３、第二の光反射手段と第二の電極を兼ね備えた、金属層１４と透明電極１５の積層膜を、この順に積層された構造を有している。ここで、第一の無機化合物層２７が第一の光学膜厚調整層に相当する。【００２１】
さらに、矢印で示す光取出し方向に、有機ＥＬ素子２０に対向して第二のカラーフィルタ２６が設けられている。第二のカラーフィルタは、第二の色の光を透過させる。
有機ＥＬ素子２０と第二のカラーフィルタ２６から第二の画素IIが構成される。
有機ＥＬ素子３０は、光取出し方向に、第一の光反射手段と第一の電極を兼ね備えた光反射性電極１２、第一の無機化合物層２７、第二の無機化合物層３８が形成され、その上に、有機発光媒体層１３、第二の光反射手段と第二の電極を兼ね備えた、金属層１４と透明電極１５の積層膜を、この順に積層された構造を有している。ここで、第一の無機化合物層２７と第二の無機化合物層３８が合わせて第二の光学膜厚調整層に相当する。【００２２】
さらに、矢印で示す光取出し方向に、有機ＥＬ素子３０に対向して第三のカラーフィルタ３６が設けられている。第三のカラーフィルタは、第三の色の光を透過させる。
有機ＥＬ素子３０と第三のカラーフィルタ３６から第三の画素IIIが構成される。【００２３】
尚、第一の光反射手段と第一の電極が同一である必要はなく、光取出し方向に、この順に分離していてもよく、光取出し方向に、絶縁性光反射層／電極の順で積層されていてもよい。絶縁性光反射層の具体例としては、金属膜からなる光反射層／絶縁性光学膜圧調整層の積層であってもよいし、誘電体レーザミラーで知られる、高屈折率誘電層と低屈折率誘電層の多層積層膜を挙げることができる。高屈折率誘電層を形成する材料としては例えば、ＺｒＯ２、ＣｅＯ２、Ｔａ２Ｏ３等の金属酸化物や、ＺｎＳ、ＣｄＳ等のII−VI族化合物を挙げることができる。低屈折率誘電層を形成する材料としては例えば、ＣａＦ２、ＡｌＦ３等の金属フッ化物を挙げることができる。
また、第二の光反射手段は、金属層と透明電極の積層膜に限定されることはなく、順序はこの逆でもよい。また金属膜である必要はなく、先に例示した誘電体多層膜のような絶縁性膜であっても構わない。【００２４】
尚、図１において、発明を理解し易くするために、二つの電極１２，１５に挟まれているのは、有機発光媒体１３だけであるが、後述するように、通常、電子注入層、電子輸送層、正孔注入層、正孔輸送層等をさらに含む。【００２５】
透明電極層１５とカラーフィルタ１６，２６，３６の間に、有機ＥＬ素子１０が環境やカラーフィルタ１６，２６，３６に含まれる酸素、水分、その他揮発成分により劣化することを防止するために、封止層等を設けてもよい。具体例としては、ＳｉＯｘＮｙ、ＡｌＯｘＮｙ、ＳｉＡｌＯｘＮｙ等の透明無機化合物層、及びこれらの透明無機化合物層と透明樹脂、あるいは封止液と積層したもの等を用いることができる。【００２６】
次に、この有機ＥＬ表示装置１の動作について説明する。
有機ＥＬ素子１０，２０，３０は、いずれも、第一の光反射手段（光反射性電極１２）と第二の光反射手段（金属層１４）の間を共振部とする光共振器構造となっている。このような共振器構造により、有機発光媒体１３で発生した光は、二つの光反射面（光反射性電極１２と金属層１４）の間で反射を繰り返し、下記式を満たす波長付近の光が選択的に強く素子の外に放出される。
（２Ｌ）／λ＋Φ／（２π）＝ｍ
（Ｌは、共振部の光学的距離、λは光の波長、Φは二つの光反射手段界面における位相シフトの和、ｍは０以上の整数を示す。）
尚、光学的距離Ｌは、光の通過する媒体の屈折率ｎと実際の幾何学的距離ＬＲとの積である。【００２７】
すなわち、有機発光媒体１３で発生した光のうち、上記式を満たす波長λ付近の光が選択的に強められ、金属層１４、透明電極１５を通って、素子の外に放出される。【００２８】
図１において、Ｌ１は、第一の有機ＥＬ素子１０の光学的距離を、Ｌ２は、第二の有機ＥＬ素子２０の光学的距離を、Ｌ３は、第三の有機ＥＬ素子３０の光学的距離を、模式的に示している。
Ｌ１とＬ２では、第一の無機化合物層２７の光学的距離に相当する分だけ、Ｌ２とＬ３では、第二の無機化合物層３８の光学的距離に相当する分だけ光学的距離が異なっている。【００２９】
即ち、無機化合物層２７，３８の屈折率又は厚みを調節することにより、第一の有機ＥＬ素子１０では、ある波長λ１を強調して素子の外部に光を取り出すように設定でき、第二の有機ＥＬ素子２０では、ある波長λ２を強調して素子の外部に光を取り出すように設定でき、第三の有機ＥＬ素子３０では、ある波長λ３を強調して素子の外部に光を取り出すように設定できる。これにより、所望の波長の光をそれぞれ強調させて３つの素子から取り出せるので、効果的な多色発光が可能となる。【００３０】
次に、本実施形態の有機ＥＬ素子基板の製造方法について図２を用いて説明する。ここでは、ウェットエッチング法を含む方法にて製造した例を説明するが、下記の方法に限定されるものではない。【００３１】
基板１１上に、光反射導電層１２を形成する材料をスパッタリングし、製膜した後（図２ａ）、フォトリソグラフィ等によって、所望の形状のパターンにエッチングする（図２ｂ）。【００３２】
続いて、第一の無機化合物層２７を形成する材料をスパッタリングし、製膜した後（図２ｃ）、上記と同様にエッチング液によって不用部をエッチングし、第二及び第三の有機ＥＬ素子２０，３０の光反射導電層１２上に第一の無機化合物層２７を形成する（図２ｄ）。
光反射導電層１２、第一の無機化合物層２７、第二の無機化合物層３８の順に、エッチングがされやすい材料を選択することにより、先に形成した光反射導電層１２をエッチングすることなく、第一の無機化合物層２７を形成することができる。【００３３】
さらに、第二の無機化合物層３８を形成する材料をスパッタリングし、製膜した後（図２ｅ）、エッチング液によって不用部をエッチングし、第二の無機化合物層３８を第三の有機ＥＬ素子３０の第一の無機化合物層２７上に形成する（図２ｆ）。【００３４】
この光反射導電層１２及び各無機化合物層を形成した基板上に、有機発光媒体層１３（図２ｇ）、金属層１４（図２ｈ）及び透明電極層１５（図２ｉ）をこの順に製膜して、有機ＥＬ素子を製造できる。
この方法によれば、容易に有機ＥＬ素子基板を製造できる。【００３５】
有機ＥＬ素子の各層の形成方法は特に限定されず、従来公知のスパッタリング法、真空蒸着法、分子線蒸着法（ＭＢＥ法）あるいは溶媒に解かした溶液のディッピング法、スピンコーティング法、キャスティング法、バーコート法、ロールコート法等の塗布法によって形成することができる。【００３６】
本実施例では、高反射率電極を使用し、さらに画素毎に光学的距離を変えることにより、画素毎に効果的な光共振器効果を発揮させるため、画素毎の光取出し効率が高まる。そのため、ディスプレイの発光効率が高まり、また色純度を向上できる。【００３７】
また、本実施例では、３原色を含む白色発光有機ＥＬ素子とカラーフィルタの組合せにより、ディスプレイの色純度をさらに向上させることができる。
また、この有機ＥＬ表示装置において、有機発光媒体層１３、金属層１４及び透明電極層１５は、共通した同一の膜として形成することができる。このため、製造工程が簡略化でき、工業生産上、極めて有利である。【００３８】
［実施形態２］
図３は、本発明の実施形態２である有機ＥＬ表示装置を示す図である。
実施形態２は、第一の画素Ｉの有機ＥＬ素子１０において、光反射性電極１２の上に、第三の無機化合物層１９が形成され、第二の画素IIの有機ＥＬ素子２０において、光反射性電極１２の上に、第三の無機化合物層１９及び第一の無機化合物層２７が形成され、第三の画素IIIの有機ＥＬ素子３０において、光反射性電極１２の上に、第一の無機化合物層２７、第二の無機化合物層３８及び第三の無機化合物層１９が形成されていることが、実施形態１と異なる。
ここで、第三の無機化合物層１９が第一の光学膜厚調整層に、第一の無機化合物層２７及び第三の無機化合物層１９が合わせて第二の光学膜厚調整層に、第一の無機化合物層２７、第二の無機化合物層３８及び第三の無機化合物層１９が合わせて第三の光学膜厚調整層に相当する。
第三の無機化合物層１９は、光学膜厚調整の目的の他、有機発光媒体層１３と光反射電極１２との間の付着性を改善し、有機発光媒体への電荷注入性を改善することを目的として設けられている。この無機化合物層に使用される好ましい無機化合物としては、アルカリ金属酸化物、アルカリ土類酸化物、希土類酸化物、アルカリ金属ハロゲン化物、アルカリ土類ハロゲン化物、希土類ハロゲン化物、ＳｉＯＸ、ＡｌＯＸ、ＳｉＮＸ、ＳｉＯＮ、ＡｌＯＮ、ＧｅＯＸ、ＬｉＯＸ、ＬｉＯＮ、ＴｉＯＸ、ＴｉＯＮ、ＴａＯＸ、ＴａＯＮ、ＴａＮＸ、Ｃ等各種酸化物、窒化物、酸化窒化物である。
特に光反射電極１２が陽極として機能する場合には、ＳｉＯＸ、ＡｌＯＸ、ＳｉＮＸ、ＳｉＯＮ、ＡｌＯＮ、ＧｅＯＸ、Ｃ、ＩＴＯ、ＩＺＯ、ＩｎＯｘ、ＺｎＯｘ、ＩＣＯ（酸化セリウム）が安定な注入界面層を形成して好ましい。第三の無機化合物層１９の膜厚は、特に限定されないが、好ましくは、０．１ｎｍ〜１００ｎｍである。【００３９】
図３において、図１と同様に、Ｌ１は、第一の有機ＥＬ素子１０の光学的距離（光学膜厚、屈折率と実際の膜厚をかけたもの）を、Ｌ２は、第二の有機ＥＬ素子２０の光学的距離を、Ｌ３は、第三の有機ＥＬ素子３０の光学的距離を、模式的に示している。
Ｌ１とＬ２では、第一の無機化合物層２７の光学的距離に相当する分だけ、Ｌ２とＬ３では、第二の無機化合物層３８の光学的距離に相当する分だけ光学的距離が異なっている。【００４０】
即ち、無機化合物層１９，２７，３８の屈折率又は厚みを調節することにより、第一の有機ＥＬ素子１０では、ある波長λ１を強調して素子の外部に光を取り出すように設定でき、第二の有機ＥＬ素子２０では、ある波長λ２を強調して素子の外部に光を取り出すように設定でき、第三の有機ＥＬ素子３０では、ある波長λ３を強調して素子の外部に光を取り出すように設定できる。これにより、所望の波長の光をそれぞれ強調させて３つの素子から取り出せるので、効果的な多色発光が可能となる。【００４１】
尚、実施形態１，３において、光学膜厚調整層は、単層又は２〜３層の積層体であるが、所望の光学膜厚が得られる限り、適当な数の層により形成してもよい。【００４２】
続いて、本発明の有機ＥＬ表示装置の部材について説明する。
（１）光反射性電極
光反射性電極の材質としては、好ましくは波長４００ｎｍ〜７００ｎｍにおける反射率の平均値が６５％以上である金属膜が選択される。金属膜の反射率は、その膜厚ｄ、複素屈折率ｎ−ｉκ、表面粗さ（ＲＭＳ粗さ）σで決まる。好ましい金属膜の材料としては、複素屈折率の実部ｎ、虚部κ（光吸収係数に相当）ともに、小さいものが好ましく、具体的には、Ａｕ、Ａｇ、Ｃｕ、Ｍｇ、Ａｌ、Ｎｉ、Ｐｄ等の単体金属膜、及び合金膜を挙げることができる。【００４３】
膜厚ｄが薄い場合、光が透過してしまい反射率が小さくなる。使用する金属種の複素屈折率虚部κの値にもよるが、膜厚としては５０ｎｍ以上であることが好ましい。【００４４】
表面粗さσが大きい場合、光が乱反射し有機ＥＬ素子の発光平面と垂直な方向へ反射される成分が少なくなる。そのため、表面粗さσとしては、１０ｎｍ未満であることが好ましく、５ｎｍ未満であることがより好ましい。【００４５】
（２）無機化合物層
無機化合物層は、その可視光の波長領域（３８０ｎｍ〜７８０ｎｍ）における光透過率が５０％以上のものであれば特に限定なく使用できる。好ましくは、光透過率が８０％以上の透過率を有するものがよい。
無機化合物の具体例としては、無機酸化物が挙げられ、例えば、Ｉｎ，Ｓｎ，Ｚｎ，Ｃｅ，Ｓｍ，Ｐｒ，Ｎｂ，Ｔｂ，Ｃｄ，Ｇａ，Ａｌ，Ｍｏ及びＷ等の酸化物が挙げられ、好ましくは、Ｉｎ，Ｓｎ，Ｚｎ，Ｃｅを含む酸化物である。【００４６】
表示装置の製造を容易にするために、光反射導電層、第一の無機化合物層、第二の無機化合物層及び第三の無機化合物層に使用する材料は、そのエッチング特性に差があることが好ましい。即ち、光反射導電層、第一の無機化合物層、第二の無機化合物層、第三の無機化合物層の順に、エッチングがされやすい材料を選択することが好ましい。
例えば、第一の無機化合物層に、光反射導電層よりも弱酸でエッチングされやすい材料を選択し、第二の無機化合物層には、第一の無機化合物層よりも、さらに弱酸でエッチングされやすい材料を選択し、第三の無機化合物層には、第二の無機化合物層よりも、さらに弱酸でエッチングされやすい材料を選択する。
尚、各層を選択的にエッチングできる、エッチング液を有する材料を選択することも考えられる。【００４７】
無機化合物層のエッチング特性を異なるものとするには、両化合物層を形成する無機酸化物の結晶化度を調整する方法がある。結晶化度が高いほど、酸によるエッチングがされにくくなる傾向がある。
本発明においては、無機化合物層の結晶化度に差を設けることで、両化合物層のエッチング特性に差を設けることができる。【００４８】
エッチング特性の違いを利用して第一及び第二の無機化合物層を製造する例として、以下のようにウェットエッチング法で行なう例がある。
ガラス基板上にＣｒをスパッタリング製膜し、光反射導電層を形成する。この基板を硝酸セリウムアンモニウム塩−過酸化水素水（ＣＡＮ）の混合液にてエッチングし、所望のパターンの光反射導電層付き基板を得る。
次に、ＩＴＯをスパッタリング製膜し、蓚酸水溶液によりエッチングし、所望のパターンのアモルファス（非結晶性）ＩＴＯ膜付基板を得る。
この基板を２３０℃で３０分間加熱処理することで、第一の無機化合物層である結晶性ＩＴＯ膜付基板を得ることができる。結晶性ＩＴＯ膜とすることで、蓚酸水溶液でエッチングされない層を形成できる。
さらに、その上にＩＺＯをスパッタリング製膜し、蓚酸水溶液でエッチングして所望のパターンの第二の無機化合物層付基板を得る。尚、第二の無機化合物層として、非結晶性ＩＴＯを用いることもできる。【００４９】
尚、結晶化度は、Ｘ線回折測定によって測定できる。即ち、試料表面にＸ線を照射し、回折線の角度（２θ）と強度を測定して、回折ピークの積分強度比から結晶化度を求める。【００５０】
第一の無機化合物層が結晶質であり、第二の無機化合物層が非結晶質であることも好ましい。これにより、第二の無機化合物層を第一の無機化合物層よりも弱酸でエッチングされやすくできる。【００５１】
最も弱酸でエッチングされやすい無機化合物の例としては、酸化インジウム−酸化亜鉛（ＩＺＯ）、ＩＺＯにランタノイド系金属酸化物を添加したもの等が挙げられる。ランタノイド系金属酸化物としては、例えば、酸化セリウム、酸化プラセオジウム、酸化ネオジウム、酸化サマリウム、酸化ユウロピウム、酸化ガドリニウム、酸化テルビウム、酸化ジスプロシウム、酸化ホルミウム、酸化エルビウム、酸化ツリウム、酸化イッテルビウム、及び酸化ルテチウム等が挙げられる。
尚、ランタノイド系金属酸化物の含有割合は、金属酸化物層における金属酸化物の全金属原子に対して０．１〜１０原子％とするのが好ましい。
また、水素等の存在下で、酸化インジウム−酸化錫（ＩＴＯ）をスパッタリングして得られる非結晶性のＩＴＯも好適である。【００５２】
光反射導電層よりも弱酸でエッチングでき、上記の無機化合物よりもエッチングされにくいものとしては、ＩＴＯ、酸化インジウム−酸化セリウム化合物（ＩＣＯ）、酸化インジウム−酸化タングステン化合物、酸化インジウム−酸化モリブデン化合物等が挙げられる。非結晶性ＩＴＯ及び上記化合物の非結晶性物質も好ましい。上述したように、非結晶性ＩＴＯ及び上記化合物の非結晶性物質は、熱アニールにより結晶性化合物にできるため、第一の無機化合物層上に第二の無機化合物層を製膜する場合には特に好適である。【００５３】
第一の無機化合物層をＩＴＯ、第二の無機化合物層をＩＺＯとすることが、エッチング時に下地となる層のダメージを低減できるため好ましい。【００５４】
第一の無機化合物層及び第二の無機化合物層の膜厚は、各ＥＬ素子部の共振部において、所望の波長の光が共振されるように適宜調整すればよい。好ましくは、５ｎｍ〜１０００ｎｍの範囲とする。【００５５】
（３）発光層の構成
発光層は、光反射性電極と、金属層と透明電極層の間に挟持される層であり、少なくとも有機発光媒体層を含む。
有機発光媒体層は、有機ＥＬ表示装置をフルカラーディスプレイとして用いる際に重要視される色純度向上のため、好ましくは、第一のカラーフィルタの透過色に相当する発光色を示す第一の発光材料と、第二のカラーフィルタの透過色に相当する発光色を示す第二の発光材料と、第三のカラーフィルタの透過色に相当する発光色を示す第三の発光材料とを含む。【００５６】
構成としては、発光色の異なる３種類の発光材料を含んでいればよいが、有機発光媒体層が３種類の層（青色系発光層、緑色系発光層、橙色〜赤色系発光層）を積層する場合には、光反射性電極としての陽極層上に、次の構成を積層したものを挙げることができる。【００５７】
（ｉ）青色系発光層／緑色系発光層／橙色〜赤色系発光層
（ii）正孔輸送層／青色系発光層／緑色系発光層／橙色〜赤色系発光層
（iii）青色系発光層／緑色系発光層／橙色〜赤色系発光層／電子輸送層
（iv）正孔輸送層／青色系発光層／緑色系発光層／橙色〜赤色系発光層／電子輸送層
（ｖ）正孔注入層／正孔輸送層／青色系発光層／緑色系発光層／橙色〜赤色系発光層／電子輸送層
（vi）正孔注入層／正孔輸送層／青色系発光層／緑色系発光層／橙色〜赤色系発光層／電子輸送層／電子注入層
（vii）正孔注入補助層／正孔注入層／正孔輸送層／青色系発光層／緑色系発光層／橙色〜赤色系発光層／電子輸送層／電子注入層
（viii）正孔注入層／正孔輸送層／青色−緑色混合発光層／橙色〜赤色系発光層／電子輸送層／電子注入層
（ix）正孔注入層／正孔輸送層／青色発光層／緑色−橙色〜赤色系混合発光層／電子輸送層／電子注入層
（x）正孔注入層／正孔輸送層／青色−緑色混合発光層／青色−橙色〜赤色系混合発光層／電子輸送層／電子注入層【００５８】
これらの中で、（vi）、（vii）の構成が、より発光効率が高く、耐久性にも優れていることから通常好ましく用いられる。なお、青色系発光層、緑色系発光層、橙色〜赤色系発光層は、発光色を示すドーパント材料をドープしたホスト材料からなる。
尚、(viii)，(x)中の青色−緑色混合発光層は、青色から緑色にかけてブロードな発光スペクトルを有するドーパント材料をドープしたホスト材料からなってもよいし、青色発光を示すホスト材料に、緑色発光を示すドーパント材料を微量ドープした材料からなってもよい。
また、(ix)中の緑色−橙色〜赤色系混合発光層は、緑色から橙色〜赤色にかけてブロードな発光スペクトルを有するドーパント材料をドープしたホスト材料からなってもよいし、緑色発光を示すホスト材料に、橙色〜赤色発光を示すドーパント材料を微量ドープした材料からなってもよい。
また、(x)中の青色−橙色〜赤色系混合発光層は、青色発光を示すホスト材料に、橙色〜赤色発光を示すドーパント材料を微量ドープした材料からなってもよい。【００５９】
上記（ｉ）〜（ｘ）では、青色系発光層／緑色系発光層／橙色〜赤色系発光層という順序で記載した。この順序では陽極側が青色系発光層であるため、発光色が緑色や赤色に偏りがちな傾向を打ち消すことができる。従って、フルカラーディスプレイとしての理想的な白色を得るために緑色や橙色〜赤色系発光を押さえる必要がなく、緑色や橙色〜赤色系発光層を青色系発光層に比べて、膜厚を薄くしたり、ドープ濃度を薄くする必要がない。その結果、緑色や黄色〜赤色系発光層の膜厚を従来より厚くできるため、色度変化が少ない。また、青色系発光層と緑色系発光層及び橙〜赤色系発光層のホスト材料を同一物質とすることができるため、青色発光領域が界面に発光が集中しにくく、界面の変動による影響を受け難い。さらに、橙色〜赤色系発光層の膜厚が十分大きいので、界面の変動による影響を受け難い。【００６０】
ただし、本発明では、青系発光層／緑系発光層／橙色〜赤色系発光層の順序に限定する必要はなく、これ以外の順序でもよい。また、ドーパント材料は、正孔輸送層や電子輸送層にドープされていてもよい。【００６１】
青色系発光層の膜厚は、好ましくは５〜３０ｎｍ、より好ましくは５〜２０ｎｍである。５ｎｍ未満では発光層形成が困難となり、色度の調整が困難となる恐れがあり、３０ｎｍを超えると駆動電圧が上昇する恐れがある。【００６２】
緑色系発光層の膜厚は、好ましくは５〜３０ｎｍ、より好ましくは５〜２０ｎｍである。５ｎｍ未満では発光効率が低下する恐れがあり、３０ｎｍを超えると駆動電圧が上昇する恐れがある。【００６３】
橙色〜赤色系発光層の膜厚は、好ましくは５〜４０ｎｍ、より好ましくは１０〜３０ｎｍである。５ｎｍ未満では発光効率が低下する恐れがあり、３０ｎｍを超えると駆動電圧が上昇する恐れがある。【００６４】
（４）青色系発光層
青系発光層はホスト材料と青色系ドーパントを含む。
ホスト材料は、スチリル誘導体、アントラセン誘導体又は芳香族アミンであることが好ましい。スチリル誘導体は、ジスチリル誘導体、トリスチリル誘導体、テトラスチリル誘導体及びスチリルアミン誘導体の中から選ばれる少なくとも一種類であることが特に好ましい。アントラセン誘導体は、非対称アントラセン系化合物であることが好ましい。芳香族アミンは、芳香族置換された窒素原子を２〜４個有する化合物であることが好ましく、芳香族置換された窒素原子を２〜４個有し、かつアルケニル基を少なくとも一つ有する化合物が特に好ましい。
好適な非対称アントラセン系化合物として以下の式に示される化合物が挙げられる。これらの化合物の製造方法等は特願２００４−０４２６９４に記載されている。【００６５】
【化１】
2005109964.tif 000002
［式中、Ａｒは置換もしくは無置換の核炭素数１０〜５０の縮合芳香族基である。
Ａｒ’は置換もしくは無置換の核炭素数６〜５０のアリール基である。
Ｘは、置換もしくは無置換の核炭素数６〜５０のアリール基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、又はヒドロキシル基である。
ａ、ｂ及びｃは、それぞれ０〜４の整数であり、ｎは１〜３の整数である。］【００６６】
上記の式におけるＡｒの置換もしくは無置換の縮合芳香族基の例としては、１−ナフチル基、２−ナフチル基、１−アントリル基、２−アントリル基、９−アントリル基、１−フェナンスリル基、２−フェナンスリル基、３−フェナンスリル基、４−フェナンスリル基、９−フェナンスリル基、１−ナフタセニル基、２−ナフタセニル基、９−ナフタセニル基、１−ピレニル基、２−ピレニル基、４−ピレニル基、３−メチル−２−ナフチル基、４−メチル−１−ナフチル基、４−メチル−１−アントリル基等が挙げられる。【００６７】
上記の式におけるＡｒ’の、置換もしくは無置換の、アリール基、Ｘのアリール基、芳香族複素環基、アルキル基、アルコキシ基、アラルキル基、アリールオキシ基、アリールチオ基及びアルコキシカルボニル基の例としては、それぞれ以下の例が挙げられる。【００６８】
置換もしくは無置換のアリール基の例としては、フェニル基、１−ナフチル基、２−ナフチル基、１−アントリル基、２−アントリル基、９−アントリル基、１−フェナントリル基、２−フェナントリル基、３−フェナントリル基、４−フェナントリル基、９−フェナントリル基、１−ナフタセニル基、２−ナフタセニル基、９−ナフタセニル基、１−ピレニル基、２−ピレニル基、４−ピレニル基、２−ビフェニルイル基、３−ビフェニルイル基、４−ビフェニルイル基、ｐ−ターフェニル−４−イル基、ｐ−ターフェニル−３−イル基、ｐ−ターフェニル−２−イル基、ｍ−ターフェニル−４−イル基、ｍ−ターフェニル−３−イル基、ｍ−ターフェニル−２−イル基、ｏ−トリル基、ｍ−トリル基、ｐ−トリル基、ｐ−ｔ−ブチルフェニル基、ｐ−（２−フェニルプロピル）フェニル基、３−メチル−２−ナフチル基、４−メチル−１−ナフチル基、４−メチル−１−アントリル基、４’−メチルビフェニルイル基、４”−ｔ−ブチル−ｐ−ターフェニル−４−イル基等が挙げられる。【００６９】
置換もしくは無置換の芳香族複素環基の例としては、１−ピロリル基、２−ピロリル基、３−ピロリル基、ピラジニル基、２−ピリジニル基、３−ピリジニル基、４−ピリジニル基、１−インドリル基、２−インドリル基、３−インドリル基、４−インドリル基、５−インドリル基、６−インドリル基、７−インドリル基、１−イソインドリル基、２−イソインドリル基、３−イソインドリル基、４−イソインドリル基、５−イソインドリル基、６−イソインドリル基、７−イソインドリル基、２−フリル基、３−フリル基、２−ベンゾフラニル基、３−ベンゾフラニル基、４−ベンゾフラニル基、５−ベンゾフラニル基、６−ベンゾフラニル基、７−ベンゾフラニル基、１−イソベンゾフラニル基、３−イソベンゾフラニル基、４−イソベンゾフラニル基、５−イソベンゾフラニル基、６−イソベンゾフラニル基、７−イソベンゾフラニル基、キノリル基、３−キノリル基、４−キノリル基、５−キノリル基、６−キノリル基、７−キノリル基、８−キノリル基、１−イソキノリル基、３−イソキノリル基、４−イソキノリル基、５−イソキノリル基、６−イソキノリル基、７−イソキノリル基、８−イソキノリル基、２−キノキサリニル基、５−キノキサリニル基、６−キノキサリニル基、１−カルバゾリル基、２−カルバゾリル基、３−カルバゾリル基、４−カルバゾリル基、９−カルバゾリル基、１−フェナンスリジニル基、２−フェナンスリジニル基、３−フェナンスリジニル基、４−フェナンスリジニル基、６−フェナンスリジニル基、７−フェナンスリジニル基、８−フェナンスリジニル基、９−フェナンスリジニル基、１０−フェナンスリジニル基、１−アクリジニル基、２−アクリジニル基、３−アクリジニル基、４−アクリジニル基、９−アクリジニル基、１，７−フェナンスロリン−２−イル基、１，７−フェナンスロリン−３−イル基、１，７−フェナンスロリン−４−イル基、１，７−フェナンスロリン−５−イル基、１，７−フェナンスロリン−６−イル基、１，７−フェナンスロリン−８−イル基、１，７−フェナンスロリン−９−イル基、１，７−フェナンスロリン−１０−イル基、１，８−フェナンスロリン−２−イル基、１，８−フェナンスロリン−３−イル基、１，８−フェナンスロリン−４−イル基、１，８−フェナンスロリン−５−イル基、１，８−フェナンスロリン−６−イル基、１，８−フェナンスロリン−７−イル基、１，８−フェナンスロリン−９−イル基、１，８−フェナンスロリン−１０−イル基、１，９−フェナンスロリン−２−イル基、１，９−フェナンスロリン−３−イル基、１，９−フェナンスロリン−４−イル基、１，９−フェナンスロリン−５−イル基、１，９−フェナンスロリン−６−イル基、１，９−フェナンスロリン−７−イル基、１，９−フェナンスロリン−８−イル基、１，９−フェナンスロリン−１０−イル基、１，１０−フェナンスロリン−２−イル基、１，１０−フェナンスロリン−３−イル基、１，１０−フェナンスロリン−４−イル基、１，１０−フェナンスロリン−５−イル基、２，９−フェナンスロリン−１−イル基、２，９−フェナンスロリン−３−イル基、２，９−フェナンスロリン−４−イル基、２，９−フェナンスロリン−５−イル基、２，９−フェナンスロリン−６−イル基、２，９−フェナンスロリン−７−イル基、２，９−フェナンスロリン−８−イル基、２，９−フェナンスロリン−１０−イル基、２，８−フェナンスロリン−１−イル基、２，８−フェナンスロリン−３−イル基、２，８−フェナンスロリン−４−イル基、２，８−フェナンスロリン−５−イル基、２，８−フェナンスロリン−６−イル基、２，８−フェナンスロリン−７−イル基、２，８−フェナンスロリン−９−イル基、２，８−フェナンスロリン−１０−イル基、２，７−フェナンスロリン−１−イル基、２，７−フェナンスロリン−３−イル基、２，７−フェナンスロリン−４−イル基、２，７−フェナンスロリン−５−イル基、２，７−フェナンスロリン−６−イル基、２，７−フェナンスロリン−８−イル基、２，７−フェナンスロリン−９−イル基、２，７−フェナンスロリン−１０−イル基、１−フェナジニル基、２−フェナジニル基、１−フェノチアジニル基、２−フェノチアジニル基、３−フェノチアジニル基、４−フェノチアジニル基、１０−フェノチアジニル基、１−フェノキサジニル基、２−フェノキサジニル基、３−フェノキサジニル基、４−フェノキサジニル基、１０−フェノキサジニル基、２−オキサゾリル基、４−オキサゾリル基、５−オキサゾリル基、２−オキサジアゾリル基、５−オキサジアゾリル基、３−フラザニル基、２−チエニル基、３−チエニル基、２−メチルピロール−１−イル基、２−メチルピロール−３−イル基、２−メチルピロール−４−イル基、２−メチルピロール−５−イル基、３−メチルピロール−１−イル基、３−メチルピロール−２−イル基、３−メチルピロール−４−イル基、３−メチルピロール−５−イル基、２−ｔ−ブチルピロール−４−イル基、３−（２−フェニルプロピル）ピロール−１−イル基、２−メチル−１−インドリル基、４−メチル−１−インドリル基、２−メチル−３−インドリル基、４−メチル−３−インドリル基、２−ｔ−ブチル−１−インドリル基、４−ｔ−ブチル−１−インドリル基、２−ｔ−ブチル−３−インドリル基、４−ｔ−ブチル−３−インドリル基等が挙げられる。【００７０】
置換もしくは無置換のアルキル基の例としては、メチル基、エチル基、プロピル基、イソプロピル基、ｎ−ブチル基、ｓ−ブチル基、イソブチル基、ｔ−ブチル基、ｎ−ペンチル基、ｎ−ヘキシル基、ｎ−ヘプチル基、ｎ−オクチル基、ヒドロキシメチル基、１−ヒドロキシエチル基、２−ヒドロキシエチル基、２−ヒドロキシイソブチル基、１，２−ジヒドロキシエチル基、１，３−ジヒドロキシイソプロピル基、２，３−ジヒドロキシ−ｔ−ブチル基、１，２，３−トリヒドロキシプロピル基、クロロメチル基、１−クロロエチル基、２−クロロエチル基、２−クロロイソブチル基、１，２−ジクロロエチル基、１，３−ジクロロイソプロピル基、２，３−ジクロロ−ｔ−ブチル基、１，２，３−トリクロロプロピル基、ブロモメチル基、１−ブロモエチル基、２−ブロモエチル基、２−ブロモイソブチル基、１，２−ジブロモエチル基、１，３−ジブロモイソプロピル基、２，３−ジブロモ−ｔ−ブチル基、１，２，３−トリブロモプロピル基、ヨードメチル基、１−ヨードエチル基、２−ヨードエチル基、２−ヨードイソブチル基、１，２−ジヨードエチル基、１，３−ジヨードイソプロピル基、２，３−ジヨード−ｔ−ブチル基、１，２，３−トリヨードプロピル基、アミノメチル基、１−アミノエチル基、２−アミノエチル基、２−アミノイソブチル基、１，２−ジアミノエチル基、１，３−ジアミノイソプロピル基、２，３−ジアミノ−ｔ−ブチル基、１，２，３−トリアミノプロピル基、シアノメチル基、１−シアノエチル基、２−シアノエチル基、２−シアノイソブチル基、１，２−ジシアノエチル基、１，３−ジシアノイソプロピル基、２，３−ジシアノ−ｔ−ブチル基、１，２，３−トリシアノプロピル基、ニトロメチル基、１−ニトロエチル基、２−ニトロエチル基、２−ニトロイソブチル基、１，２−ジニトロエチル基、１，３−ジニトロイソプロピル基、２，３−ジニトロ−ｔ−ブチル基、１，２，３−トリニトロプロピル基、シクロプロピル基、シクロブチル基、シクロペンチル基、シクロヘキシル基、４−メチルシクロヘキシル基、１−アダマンチル基、２−アダマンチル基、１−ノルボルニル基、２−ノルボルニル基等が挙げられる。【００７１】
置換もしくは無置換のアルコキシ基は−ＯＹと表され、Ｙの例としては、前記置換もしくは無置換のアルキル基と同様のものが挙げられる。
置換もしくは無置換のアラルキル基の例としては、前記置換もしくは無置換のアルキル基で置換された前記置換もしくは無置換のアリール基等が挙げられる。
置換もしくは無置換のアリールオキシ基は−ＯＹ’と表され、Ｙ’の例としては、前記置換もしくは無置換のアリール基と同様のものが挙げられる。
置換もしくは無置換のアリールチオ基は−ＳＹ’と表され、Ｙ’の例としては、前記置換もしくは無置換のアリール基と同様のものが挙げられる。
置換もしくは無置換のアルコキシカルボニル基は−ＣＯＯＹと表され、Ｙの例としては、前記置換もしくは無置換のアルキル基と同様のものが挙げられる。
ハロゲン原子としては、フッ素、塩素、臭素、ヨウ素等が挙げられる。【００７２】
【化２】
2005109964.tif 000003
［式中、Ａ1及びＡ2は、それぞれ独立に、置換もしくは無置換の核炭素数１０〜２０の縮合芳香族環基である。
Ａｒ1及びＡｒ2は、それぞれ独立に、水素原子、又は置換もしくは無置換の核炭素数６〜５０のアリール基である。
Ｒ1 〜Ｒ10は、それぞれ独立に、置換もしくは無置換の核炭素数６〜５０のアリール基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、又はヒドロキシル基である。
ただし、中心のアントラセンの９位及び１０位に、対称型となる基が結合する場合はない。］
上記の式におけるＡ1 及びＡ2
の置換もしくは無置換の縮合芳香族基の例としては、前記と同様の例が挙げられる。
上記の式におけるＡｒ1 及びＡｒ2 の置換もしくは無置換のアリール基の例としては、それぞれ前記と同様の例が挙げられる。
上記の式におけるＲ1 〜Ｒ10の、置換もしくは無置換の、アリール基、芳香族複素環基、アルキル基、アルコキシ基、アラルキル基、アリールオキシ基、アリールチオ基及びアルコキシカルボニル基の例としては、それぞれ前記と同様の例が挙げられる。【００７３】
【化３】
2005109964.tif 000004
［式中、Ａｒ1'及びＡｒ2'は、それぞれ独立に、置換もしくは無置換の核炭素数６〜５０のアリール基である。
Ｒ1〜Ｒ１０は、それぞれ独立に、置換もしくは無置換の核炭素数６〜５０のアリール基、置換もしくは無置換の核原子数５〜５０の芳香族複素環基、置換もしくは無置換の炭素数１〜５０のアルキル基、置換もしくは無置換の炭素数１〜５０のアルコキシ基、置換もしくは無置換の炭素数６〜５０のアラルキル基、置換もしくは無置換の核原子数５〜５０のアリールオキシ基、置換もしくは無置換の核原子数５〜５０のアリールチオ基、置換もしくは無置換の炭素数１〜５０のアルコキシカルボニル基、カルボキシル基、ハロゲン原子、シアノ基、ニトロ基、又はヒドロキシル基である。］
上記の式におけるＡｒ1'及びＡｒ2'の置換もしくは無置換のアリール基の例としては、それぞれ前記と同様の例が挙げられる。
上記の式におけるＲ1 〜Ｒ10の、置換もしくは無置換の、アリール基、芳香族複素環基、アルキル基、アルコキシ基、アラルキル基、アリールオキシ基、アリールチオ基及びアルコキシカルボニル基の例としては、それぞれ前記と同様の例が挙げられる。
また、上記の３つの式における、各基の置換基としては、ハロゲン原子、ヒドロキシル基、ニトロ基、シアノ基、アルキル基、アリール基、シクロアルキル基、アルコキシ基、芳香族複素環基、アラルキル基、アリールオキシ基、アリールチオ基、アルコキシカルボニル基、又はカルボキシル基等が挙げられる。【００７４】
青色系ドーパントとしては、青色系ドーパントは、スチリルアミン、アミン置換スチリル化合物、アミン置換縮合芳香族環及び縮合芳香族環含有化合物の中から選ばれる少なくとも一種類であることが好ましい。そのとき、青色系ドーパントは異なる複数の化合物から構成されていてもよい。上記スチリルアミン及びアミン置換スチリル化合物としては、例えば下記式（１），（２）で示される化合物が、上記縮合芳香族環含有化合物としては、例えば下記一般式（３）で示される化合物が挙げられる。【００７５】
【化４】
2005109964.tif 000005
【００７６】
〔式中、Ａｒ２、Ａｒ３及びＡｒ４は、それぞれ独立に、炭素原子数６〜４０の置換もしくは無置換の芳香族基を示し、それらの中の少なくとも一つはスチリル基を含み、ｐは１〜３の整数を示す。〕【００７７】
【化５】
2005109964.tif 000006
【００７８】
〔式中、Ａｒ１５及びＡｒ１６は、それぞれ独立に、炭素原子数６〜３０のアリーレン基、Ｅ１及びＥ２は、それぞれ独立に、炭素原子数６〜３０のアリール基もしくはアルキル基、水素原子又はシアノ基を示し、ｑは１〜３の整数を示す。Ｕ及び／又はＶはアミノ基を含む置換基であり、該アミノ基がアリールアミノ基であると好ましい。〕【００７９】
【化６】
2005109964.tif 000007
【００８０】
〔式中、Ａは炭素原子数１〜１６のアルキル基もしくはアルコキシ基、炭素原子数６〜３０の置換もしくは未置換のアリール基、炭素原子数６〜３０の置換もしくは未置換のアルキルアミノ基、又は炭素原子数６〜３０の置換もしくは未置換のアリールアミノ基、Ｂは炭素原子数１０〜４０の縮合芳香族環基を示し、ｒは１〜４の整数を示す。〕【００８１】
（５）緑色系発光層
緑色系発光層はホスト材料と緑色系ドーパントを含む。
連続点灯時の色変化を抑えるという観点で、ホスト材料としては、青色系発光層で使用するホスト材料と同一のものを使用することが好ましい。【００８２】
ドーパントとしては、特に制限はないが、例えばヨーロッパ公開特許第０２８１３８１号公報、公開公報２００３−２４９３７２号公報などに開示されているクマリン誘導体や、置換アントラセン構造とアミン構造が連結した芳香族アミン誘導体などを用いることができる。【００８３】
（６）橙色〜赤色系発光層
橙色〜赤色系発光層はホスト材料と橙色〜赤色系ドーパントを含む。
連続点灯時の色変化を抑えるという観点で、ホスト材料としては、青色系発光層で使用するホスト材料と同一のものを使用することが好ましい。【００８４】
ドーパントとしては、少なくとも一つのフルオランテン骨格又はペリレン骨格を有する蛍光性化合物が使用でき、例えば下記式（４）【００８５】
【化７】
2005109964.tif 000008
【００８６】
〔式中、Ｘ２１〜Ｘ２４は、それぞれ独立に、炭素原子数１〜２０のアルキル基、又は置換もしくは無置換の炭素原子数６〜３０のアリール基であり、Ｘ２１とＸ２２及び／又はＸ２３とＸ２４は、炭素−炭素結合、−Ｏ−、又は−Ｓ−を介して結合していてもよい。Ｘ２５〜Ｘ３６は、水素原子、直鎖、分岐もしくは環状の炭素原子数１〜２０のアルキル基、直鎖、分岐もしくは環状の炭素原子数１〜２０のアルコキシ基、置換もしくは無置換の炭素原子数６〜３０のアリール基、置換もしくは無置換の炭素原子数６〜３０のアリールオキシ基、置換もしくは無置換の炭素原子数６〜３０のアリールアミノ基、置換もしくは無置換の炭素原子数１〜３０のアルキルアミノ基、置換もしくは無置換の炭素原子数７〜３０のアリールアルキルアミノ基又は置換もしくは無置換炭素原子数８〜３０のアルケニル基であり、隣接する置換基及びＸ２５〜Ｘ３６は結合して環状構造を形成していてもよい。各式中の置換基Ｘ２５〜Ｘ３６の少なくとも一つがアミン又はアルケニル基を含有すると好ましい。〕【００８７】
（７）正孔輸送層
本発明では、有機発光媒体層と正孔注入層の間に正孔輸送層を設けることができる。
正孔輸送層は、より低い電界強度で正孔を発光層に輸送する材料が好ましい。即ち、正孔の移動度が、１０４〜１０６Ｖ／ｃｍの電界印加時に、１０−４ｃｍ２／Ｖ・秒以上であると好ましい。【００８８】
正孔輸送層を形成する材料としては、光導伝材料において正孔の電荷輸送材料として慣用されているものや、ＥＬ素子の正孔輸送層に使用される公知のものの中から任意のものを選択して用いることができる。【００８９】
具体例としては、トリアゾール誘導体（米国特許３，１１２，１９７号明細書等参照）、オキサジアゾール誘導体（米国特許３，１８９，４４７号明細書等参照）、イミダゾール誘導体（特公昭３７−１６０９６号公報等参照）、ポリアリールアルカン誘導体（米国特許３，６１５，４０２号明細書、同第３，８２０，９８９号明細書、同第３，５４２，５４４号明細書、特公昭４５−５５５号公報、同５１−１０９８３号公報、特開昭５１−９３２２４号公報、同５５−１７１０５号公報、同５６−４１４８号公報、同５５−１０８６６７号公報、同５５−１５６９５３号公報、同５６−３６６５６号公報等参照）、ピラゾリン誘導体及びピラゾロン誘導体（米国特許第３，１８０，７２９号明細書、同第４，２７８，７４６号明細書、特開昭５５−８８０６４号公報、同５５−８８０６５号公報、同４９−１０５５３７号公報、同５５−５１０８６号公報、同５６−８００５１号公報、同５６−８８１４１号公報、同５７−４５５４５号公報、同５４−１１２６３７号公報、同５５−７４５４６号公報等参照）、フェニレンジアミン誘導体（米国特許第３，６１５，４０４号明細書、特公昭５１−１０１０５号公報、同４６−３７１２号公報、同４７−２５３３６号公報、特開昭５４−５３４３５号公報、同５４−１１０５３６号公報、同５４−１１９９２５号公報等参照）、アリールアミン誘導体（米国特許第３，５６７，４５０号明細書、同第３，１８０，７０３号明細書、同第３，２４０，５９７号明細書、同第３，６５８，５２０号明細書、同第４，２３２，１０３号明細書、同第４，１７５，９６１号明細書、同第４，０１２，３７６号明細書、特公昭４９−３５７０２号公報、同３９−２７５７７号公報、特開昭５５−１４４２５０号公報、同５６−１１９１３２号公報、同５６−２２４３７号公報、西独特許第１，１１０，５１８号明細書等参照）、アミノ置換カルコン誘導体（米国特許第３，５２６，５０１号明細書等参照）、オキサゾール誘導体（米国特許第３，２５７，２０３号明細書等に開示のもの）、スチリルアントラセン誘導体（特開昭５６−４６２３４号公報等参照）、フルオレノン誘導体（特開昭５４−１１０８３７号公報等参照）、ヒドラゾン誘導体（米国特許第３，７１７，４６２号明細書、特開昭５４−５９１４３号公報、同５５−５２０６３号公報、同５５−５２０６４号公報、同５５−４６７６０号公報、同５５−８５４９５号公報、同５７−１１３５０号公報、同５７−１４８７４９号公報、特開平２−３１１５９１号公報等参照）、スチルベン誘導体（特開昭６１−２１０３６３号公報、同第６１−２２８４５１号公報、同６１−１４６４２号公報、同６１−７２２５５号公報、同６２−４７６４６号公報、同６２−３６６７４号公報、同６２−１０６５２号公報、同６２−３０２５５号公報、同６０−９３４５５号公報、同６０−９４４６２号公報、同６０−１７４７４９号公報、同６０−１７５０５２号公報等参照）、シラザン誘導体（米国特許第４，９５０，９５０号明細書）、ポリシラン系（特開平２−２０４９９６号公報）、アニリン系共重合体（特開平２−２８２２６３号公報）、特開平１−２１１３９９号公報に開示されている導電性高分子オリゴマー（特にチオフェンオリゴマー）等を挙げることができる。【００９０】
正孔輸送層は上述した化合物を、真空蒸着法、スピンコート法、キャスト法、ＬＢ法等の公知の方法により形成することができる。正孔輸送層の膜厚は特に制限されないが、好ましくは５ｎｍ〜５μｍ、特に好ましくは５〜４０ｎｍである。正孔輸送層は上述した材料の一種又は二種以上からなる一層で構成されてもよい。また、別種の化合物からなる正孔輸送層を積層したものであってもよい。【００９１】
（８）正孔注入層
正孔注入層の材料としては正孔輸送層と同様の材料を使用することができるが、ポルフィリン化合物（特開昭６３−２９５６９６５号公報等に開示のもの）、芳香族第三級アミン化合物及びスチリルアミン化合物（米国特許第４，１２７，４１２号明細書、特開昭５３−２７０３３号公報、同５４−５８４４５号公報、同５４−１４９６３４号公報、同５４−６４２９９号公報、同５５−７９４５０号公報、同５５−１４４２５０号公報、同５６−１１９１３２号公報、同６１−２９５５５８号公報、同６１−９８３５３号公報、同６３−２９５６９５号公報等参照）、特に芳香族第三級アミン化合物を用いることが好ましい。【００９２】
また米国特許第５，０６１，５６９号に記載されている２個の縮合芳香族環を分子内に有する、例えば４，４’−ビス（Ｎ−（１−ナフチル）−Ｎ−フェニルアミノ）ビフェニル（以下ＮＰＤと略記する）、また特開平４−３０８６８８号公報に記載されているトリフェニルアミンユニットが３つスターバースト型に連結された４，４’，４”−トリス（Ｎ−（３−メチルフェニル）−Ｎ−フェニルアミノ）トリフェニルアミン（以下ＭＴＤＡＴＡと略記する）等を挙げることができる。【００９３】
また芳香族ジメチリディン系化合物の他、ｐ型Ｓｉ、ｐ型ＳｉＣ等の無機化合物も正孔注入層の材料として使用することができる。また有機半導体層も正孔注入層の一部であるが、これは発光層への正孔注入又は電子注入を助ける層であって、１０−１０Ｓ／ｃｍ以上の導電率を有するものが好適である。このような有機半導体層の材料としては、含チオフェンオリゴマーや特開平８−１９３１９１号公報に開示してある含アリールアミンオリゴマー等の導電性オリゴマー、含アリールアミンデンドリマー等の導電性デンドリマー等を用いることができる。【００９４】
正孔注入層は上述した化合物を、例えば真空蒸着法、スピンコート法、キャスト法、ＬＢ法等の公知の方法により形成することができる。【００９５】
正孔注入層は上述した材料の一種又は二種以上からなる一層で構成されてもよい。又は、前記正孔注入層とは別種の化合物からなる正孔注入層を積層したものであってもよい。【００９６】
（９）電子輸送層
本発明では、陰極と有機発光媒体層の間に電子輸送層を設けることができる。
電子輸送層は、通常、数ｎｍ〜数μｍの膜厚で適宜選ばれるが、１０４〜１０６Ｖ／ｃｍの電界印加時に電子移動度が１０−５ｃｍ２／Ｖｓ以上であるものが好ましい。【００９７】
電子輸送層に用いられる材料としては、８−ヒドロキシキノリン又はその誘導体の金属錯体が好適である。
上記８−ヒドロキシキノリン又はその誘導体の金属錯体の具体例としては、オキシン（一般に８−キノリノール又は８−ヒドロキシキノリン）のキレートを含む金属キレートオキシノイド化合物が挙げられる。【００９８】
例えば、発光材料の項で記載したＡｌｑを電子注入層として用いることができる。【００９９】
一方、オキサジアゾール誘導体としては、下記の式で表される電子伝達化合物が挙げられる。
【化８】
2005109964.tif 000009
（式中、Ａｒ５，Ａｒ６，Ａｒ７，Ａｒ９，Ａｒ１０，Ａｒ１３はそれぞれ置換又は無置換のアリール基を示し、それぞれ互いに同一であっても異なっていてもよい。またＡｒ８，Ａｒ１１，Ａｒ１２は置換又は無置換のアリーレン基を示し、それぞれ同一であっても異なっていてもよい）【０１００】
ここでアリール基としてはフェニル基、ビフェニル基、アントラニル基、ペリレニル基、ピレニル基が挙げられる。またアリーレン基としてはフェニレン基、ナフチレン基、ビフェニレン基、アントラニレン基、ペリレニレン基、ピレニレン基等が挙げられる。また置換基としては炭素数１〜１０のアルキル基、炭素数１〜１０のアルコキシ基又はシアノ基等が挙げられる。この電子伝達化合物は薄膜形成性のものが好ましい。【０１０１】
上記電子伝達性化合物の具体例としては下記のものを挙げることができる。
【化９】
2005109964.tif 000010
ｔＢｕはｔ−ブチル基、Ｍｅはメチル基を表す。【０１０２】
下記式で表される含窒素複素環誘導体
【化１０】
2005109964.tif 000011
（式中、Ａ１〜Ａ３は、窒素原子又は炭素原子である。
Ｒは、置換基を有していてもよい炭素数６〜６０のアリール基、置換基を有していてもよい炭素数３〜６０のヘテロアリール基、炭素数１〜２０のアルキル基、炭素数１〜２０のハロアルキル基、又は炭素数１〜２０のアルコキシ基であり、ｎは０から５の整数であり、ｎが２以上の整数であるとき、複数のＲは互いに同一又は異なっていてもよい。
また、隣接する複数のＲ基同士で互いに結合して、置換又は未置換の炭素環式脂肪族環、あるいは、置換又は未置換の炭素環式芳香族環を形成していてもよい。
Ａｒ１４は、置換基を有していてもよい炭素数６〜６０のアリール基、又は置換基を有していてもよい炭素数３〜６０のヘテロアリール基である。
Ａｒ１５は、水素原子、炭素数１〜２０のアルキル基、炭素数１〜２０のハロアルキル基、炭素数１〜２０のアルコキシ基、置換基を有していてもよい炭素数６〜６０のアリール基、又は置換基を有していてもよい炭素数３〜６０のヘテロアリール基である。
ただし、Ａｒ１４、Ａｒ１５のいずれか一方は置換基を有していてもよい炭素数１０〜６０の縮合環基、又は置換基を有していてもよい炭素数３〜６０のヘテロ縮合環基である。
Ｌ１、Ｌ２は、それぞれ単結合、置換基を有していてもよい炭素数６〜６０の縮合環、置換基を有していてもよい炭素数３〜６０のヘテロ縮合環又は置換基を有していてもよいフルオレニレン基である。）【０１０３】
下記式で表される含窒素複素環誘導体
ＨＡｒ−Ｌ３−Ａｒ１６−Ａｒ１７
（式中、ＨＡｒは、置換基を有していても良い炭素数３〜４０の含窒素複素環であり、
Ｌ３は、単結合、置換基を有していてもよい炭素数６〜６０のアリーレン基、置換基を有していてもよい炭素数３〜６０のヘテロアリーレン基又は置換基を有していてもよいフルオレニレン基であり、
Ａｒ１６は、置換基を有していてもよい炭素数６〜６０の２価の芳香族炭化水素基であり、
Ａｒ１７は、置換基を有していてもよい炭素数６〜６０のアリール基又は、置換基を有していてもよい炭素数３〜６０のヘテロアリール基である。）【０１０４】
（１０）電子注入層
本発明においては陰極と電子注入層の間又は陰極と発光層の間に絶縁体や半導体からなる電子注入層を設けることができる。このような電子注入層を設けることで、電流のリークを有効に防止して、電子注入性の向上が図られる。
絶縁体としては、アルカリ金属カルコゲナイド、アルカリ土類金属カルコゲナイド、アルカリ金属のハロゲン化物及びアルカリ土類金属のハロゲン化物、酸化アルミニウム、窒化アルミニウム、酸化チタン、酸化珪素、酸化ゲルマニウム、窒化珪素、窒化ホウ素、酸化モリブデン、酸化ルテニウム、酸化バナジウム等の金属化合物を単独又は組み合わせて使用するのが好ましい。これらの金属化合物の中でもアルカリ金属カルコゲナイドやアルカリ土類金属のカルコゲナイドが電子注入性の点で好ましい。好ましいアルカリ金属カルコゲナイドとしては、Ｌｉ２Ｏ、ＬｉＯ、Ｎａ２Ｓ、Ｎａ２Ｓｅ及びＮａＯが挙げられる。好ましいアルカリ土類金属カルコゲナイドとしては、ＣａＯ、ＢａＯ、ＳｒＯ、ＢｅＯ、ＢａＳ、及びＣａＳｅが挙げられる。アルカリ金属のハロゲン化物としては、ＬｉＦ、ＮａＦ、ＫＦ、ＬｉＣｌ、ＫＣｌ及びＮａＣｌ等を挙げることができる。アルカリ土類金属のハロゲン化物としては、ＣａＦ２、ＢａＦ２、ＳｒＦ２、ＭｇＦ２及びＢｅＦ２等のフッ化物や、フッ化物以外のハロゲン化物が挙げられる。【０１０５】
電子注入層を構成する半導体としては、Ｂａ、Ｃａ、Ｓｒ、Ｙｂ、Ａｌ、Ｇａ、Ｉｎ、Ｌｉ、Ｎａ、Ｃｄ、Ｍｇ、Ｓｉ、Ｔａ、Ｓｂ及びＺｎからなる群から選ばれる少なくとも一つの元素を含む酸化物、窒化物又は酸化窒化物等の一種単独又は二種以上の組み合わせが挙げられる。【０１０６】
電子注入層は、微結晶又は非結晶質であることが好ましい。均質な薄膜が形成されるために、ダークスポット等の画素欠陥を減少させることができるからである。
尚、２種以上の電子注入層を積層して使用してもよい。【０１０７】
上述した発光層を形成する各有機層の膜厚は特に制限されないが、一般に膜厚が薄すぎるとピンホール等の欠陥が生じやすく、逆に厚すぎると高い印加電圧が必要となり効率が悪くなるため、通常は数ｎｍから１μｍの範囲が好ましい。【０１０８】
（１１）金属層／第二の反射手段
第二の反射手段は、有機発光媒体層で発生した光の反射・透過し、前記した光反射電極とともに光共振器を形成することのできる金属を使用することが好ましい。このような金属としては、Ａｇ、Ｍｇ、Ａｌ、Ａｕ、Ｐｔ、Ｃｕ、Ｃｒ、Ｍｏ、Ｗ、Ｔａ、Ｎｂ、Ｌｉ、Ｍｎ、Ｃａ、Ｙｂ、Ｔｉ、Ｉｒ、Ｂｅ、Ｈｆ、Ｅｕ、Ｓｒ、Ｂａ、Ｃｓ、Ｎａ及びＫ等の金属又はこれら金属からなる合金を挙げることができる。この金属層を有機発光媒体と接する陰極として用いる場合には、仕事関数が低い（例えば４．０ｅＶ以下）という観点で、これらのうちで、Ａｌ、Ａｇ、Ｍｇ、Ｃｅ、Ｎａ、Ｋ、Ｃｓ、Ｌｉ及びこれらの合金が好ましい。金属層の膜厚は、２ｎｍ〜１００ｎｍとすることが好ましい。２ｎｍより薄いと陰極として用いたときに電子注入性が低下するために素子の発光効率が低下したり、透過率が高すぎて充分な光共振器効果が得られず、また、のちに透明電極層をスパッタリング等の方法で成膜するさいに、その下部に位置する有機発光媒体層へのダメージを防ぐことができない恐れがある、という観点で好ましくない。１００ｎｍより厚いと、光線透過率が低下するため光の取出し効率が低下する恐れがある。【０１０９】
透明電極としては、ＩＴＯ、ＩＺＯ、酸化錫、酸化亜鉛等を挙げることができる。発光を取り出すため、透過率は３０％以上であることが好ましい。【０１１０】
（１２）カラーフィルタ
本発明に用いられるカラーフィルタとしては、たとえば、下記の色素のみ又は、色素をバインダー樹脂中に溶解又は分散させた固体状態のものを挙げることができる。
赤色（Ｒ）色素：ペリレン系顔料、レーキ顔料、アゾ系顔料、等。
緑色（Ｇ）色素：ハロゲン多置換フタロシアニン系顔料、ハロゲン多置換銅フタロシアニン系顔料、トリフェルメタン系塩基性染料、等。
青色（Ｂ）色素：銅フタロシアニン系顔料、インダンスロン系顔料、インドフェノール系顔料、シアニン系顔料等。【０１１１】
一方、バインダー樹脂は、透明な（可視光透過率５０％以上）材料が好ましい。たとえば、ポリメチルメタクリレート、ポリアクリレート、ポリカーボネート、ポリビニルアルコール、ポリビニルピロリドン、ヒドロキシエチルセルロース、カルボキシメチルセルロース等の透明樹脂（高分子）や、フォトリソグラフィー法が適用できる感光性樹脂として、アクリル酸系、メタクリル酸系等の反応性ビニル基を有する光硬化型レジスト材料が挙げられる。また、印刷法を用いる場合には、ポリ塩化ビニル樹脂、メラミン樹脂、フェノール樹脂等の透明な樹脂を用いた印刷インキ（メジウム）が選ばれる。【０１１２】
カラーフィルタが主に色素からなる場合は、所望のカラーフィルタパターンのマスクを介して真空蒸着又はスパッタリング法で成膜され、一方、色素とバインダー樹脂からなる場合は、色素と上記樹脂及びレジストを混合、分散又は可溶化させ、スピンコート、ロールコート、キャスト法等の方法で製膜し、フォトリソグラフィー法で所望のカラーフィルタパターンでパターニングしたり、印刷等の方法で所望のカラーフィルタのパターンでパターニングするのが一般的である。【０１１３】
それぞれのカラーフィルタの膜厚と透過率は、下記とすることが好ましい。Ｒ：膜厚０．５〜５．０μｍ（透過率５０％以上／６１０ｎｍ）、Ｇ：膜厚０．５〜５．０μｍ（透過率５０％以上／５４５ｎｍ）、Ｂ：膜厚０．２〜５．０μｍ（透過率５０％以上／４６０ｎｍ）。【０１１４】
また、本発明において、赤、緑、青の３原色発光を呈するフルカラー表示装置を提供する場合には、コントラスト比向上のためブラックマトリックスを用いることができる。【０１１５】
［実施例］
実施例：
１．有機ＥＬ素子基板の作製
（光反射性電極及び光学膜厚調整層の形成）
１５０ｍｍ×１５０ｍｍ×１．１ｍｍの支持基板（ＯＡ２ガラス：日本電気硝子社製）上に、アルミニウムをスパッタリングにより３００ｎｍの厚みになるように成膜した。その上にポジ型レジスト（ＨＰＲ２０４：富士オーリン製）をスピンコートで成膜した。続いて、このレジスト膜を、２０μｍライン幅でストライプ状のパターンとなるようなフォトマスクを介して紫外線で露光する。そして、ＴＭＡＨ（テトラメチルアンモニウムヒドロキシド）の現像液で現像し、１３０℃でベークした。リン酸／硝酸／酢酸溶液からなるアルミニウムエッチャントで、露出しているアルミニウム層部分をエッチングした。その後、レジスト膜をエタノールアミンを主成分とする剥離液（Ｎ３０３：長瀬産業製）で処理して、８０μｍ幅、２０μｍギャップの下部電極を形成した。【０１１６】
次に、下部電極上に、ＩＣＯ（酸化インジウム−酸化セリウム）をスパッタリングにより２０ｎｍの厚みになるように成膜した。その上にポジ型レジスト（ＨＰＲ２０４：富士オーリン製）をスピンコートで成膜した。続いて、このレジスト膜を、所望の２０μｍライン幅でストライプ状のパターンとなるようなフォトマスクを介して下部電極のストライプパターンに位置合わせしながら紫外線で露光する。そして、ＴＭＡＨ（テトラメチルアンモニウムヒドロキシド）の現像液で現像し、１３０℃でベークした。４７％臭化水素酸からなるＩＣＯエッチャントにて、露出している部分のＩＣＯをエッチングし、８０μｍ幅、２０μｍギャップ、８０μｍ幅、１２０μｍギャップ、というパターンが周期的に繰り返されるようなＩＣＯ層を形成した。【０１１７】
次に、この基板を２３０℃の加熱炉にて３０分間熱処理して、ＩＣＯを結晶化させたのち、ＩＣＯ層上にＩＺＯ（酸化亜鉛１０ｗｔ％含有の酸化インジウム）をスパッタリングにより２０ｎｍの厚みになるように成膜した。その上にポジ型レジスト（ＨＰＲ２０４：富士オーリン製）をスピンコートで成膜した。続いて、このレジスト膜を、下部電極のストライプパターンに位置合わせしながら、所望の２０μｍライン幅でストライプ状のパターンとなるようなフォトマスクを介して紫外線で露光する。そして、ＴＭＡＨ（テトラメチルアンモニウムヒドロキシド）の現像液で現像し、１３０℃でベークした。３．５％蓚酸水溶液からなるＩＺＯエッチャントにて、露出している部分のＩＺＯをエッチングし、８０μｍ幅、２２０μｍギャップというパターンが周期的に繰り返されるようなＩＺＯ層を形成した。【０１１８】
次に、層間絶縁膜として、ネガ型レジスト（Ｖ２５９ＢＫ：新日鉄化学社製）をスピンコートし、紫外線露光し、ＴＭＡＨ（テトラメチルアンモニウムヒドロキシド）の現像液で現像した。次に、２００℃でベークして、アルミニウム下部電極のエッジを被覆した（開口部が７０μｍ×２７０μｍ）有機膜の層間絶縁膜を形成した。【０１１９】
顕微分光測定装置を用い、アルミニウムが露出している部分の垂直入射光に対する垂直方向の反射率を測定したところ、波長４００ｎｍ〜７００ｎｍの範囲の平均値は９１．８％という６５％を超える値であった。測定した反射率を図４に示す。【０１２０】
（３波長型有機ＥＬ発光部の形成）
上記の基板をイソプロピルアルコール中で超音波洗浄を５分間行った後、ＵＶオゾン洗浄を３０分間行った。洗浄後の下部電極付き基板を真空蒸着装置の基板ホルダーに装着した。尚、予め、それぞれのモリブテン製の加熱ボートに、正孔注入材料として、下記化合物（ＨＩ）（以下「ＨＩ膜」と略記する）、正孔輸送材料として、下記化合物（ＨＴ）（以下「ＨＴ膜」と略記する）、発光材料のホストとして、下記化合物（ＢＨ）、青色発光ドーパントとして下記化合物（ＢＤ）、緑色発光ドーパントとして下記化合物（ＧＤ）、赤色発光ドーパントとして下記化合物（ＲＤ）、電子輸送材料として、トリス（８−キノリノール）アルミニウム（Ａｌｑ）、電子注入材料としてＬｉＦ、陰極材料として、Ｍｇ及びＡｇをそれぞれ仕込み、さらに正孔注入補助材料及び陰極の取出し電極としてＩＺＯターゲットを別のスパッタリング槽に装着した。【０１２１】
まず上記基板を覆うようにして、正孔注入補助層としてＩＺＯを１ｎｍスパッタリングした。次に、正孔注入層として機能するＨＩ膜を膜厚２５ｎｍで蒸着した。ＨＩ膜の成膜に続けて、正孔輸送層として機能するＨＴ膜を膜厚１０ｎｍで蒸着した。ＨＴ膜の成膜に続けて、青色発光層として、化合物ＢＨと化合物ＢＤを１０：０．５の膜厚比になるように膜厚１０ｎｍで共蒸着した。次に、緑色発光層として、化合物ＢＨと化合物ＧＤを１０：０．８の膜厚比になるように膜厚１０ｎｍで共蒸着した。さらに、赤色発光層として、化合物ＢＨと化合物ＲＤを２０：０．５の膜厚比になるように膜厚２０ｎｍで共蒸着した。この膜上に、電子輸送層として、Ａｌｑ膜を膜厚１０ｎｍで蒸着した。この後、電子注入層として、ＬｉＦを膜厚１ｎｍで蒸着し、この膜上に、陰極（金属層）としてＡｇとＭｇを成膜速度比１：９として１０ｎｍ蒸着した。さらに、上部透明電極として、ＩＺＯを９０ｎｍスパッタリング成膜した。
【化１１】
2005109964.tif 000012
2005109964.tif 000013
【０１２２】
（固体封止膜の形成）
次に、有機ＥＬ発光部全体を覆うように、封止層として、有機ＥＬ素子の上部電極上に透明無機膜としてＳｉＯｘＮｙ（Ｏ／Ｏ＋Ｎ＝５０％：Ａｔｏｍｉｃ  ｒａｔｉｏ）を低温ＣＶＤにより３００ｎｍの厚さで成膜した。【０１２３】
２．カラーフィルタ基板の作製
（遮光層の形成）
１１２ｍｍ×１４３ｍｍ×１．１ｍｍの支持基板（ＯＡ２ガラス：日本電気硝子社製）上に、遮光層パターンを形成した。ここでは、遮光層として、酸化クロムを５０ｎｍ、クロムを３００ｎｍずつスパッタリングにより順次積層した。【０１２４】
次に、遮光層上に、ポジ型レジスト（ＨＰＲ２０４：富士オーリン製）をスピンコートで成膜した。続いて、このレジスト膜を、フォトマスクを介して紫外線で露光する。そして、ＴＭＡＨ（テトラメチルアンモニウムヒドロキシド）の現像液で現像し、１３０℃でベークした。次に、硝酸セリウムアンモニウム／過塩素酸水溶液からなるクロムエッチャントで、露出しているクロム層及び酸化クロム層部分をエッチングした。続いて、エタノールアミンを主成分とする剥離液（Ｎ３０３：長瀬産業製）でレジストを除去して、開口部が７０μｍ×２７０μｍであるような３０μｍ幅の格子状の遮光層パターンを得た。【０１２５】
（カラーフィルタ層の形成）
青色用（Ｂ）のカラーフィルタ層パターンの材料として、Ｖ２５９（新日鉄化学社製）を支持基板上にスピンコートして成膜した。続いて、長方形（９０μｍ×２９０μｍ）の色配列がストライプでドット状のパターンが７６８００個得られるようなフォトマスクを介して、遮光層に位置合わせして紫外線で露光した。そして、２％炭酸ナトリウム水溶液で現像後、２００℃でベークし、青色用のカラーフィルタ層パターン（膜厚１．５μｍ）を形成した。【０１２６】
次に、緑色用（Ｇ）のカラーフィルタ層パターンの材料として、顔料系緑色カラーフィルタ材料（ＣＧ−８５１０Ｌ：富士フィルムアーチ製）をスピンコートし、青色用で用いたフォトマスクを、青色用のカラーフィルタ層パターンの位置から１００μｍピッチ、ストライプ状色配列に対して垂直方向へずらし、このフォトマスクを介して紫外線で露光した。その後、２００℃でベークして、緑色カラーフィルタ層パターン（膜厚１．０μｍ）を形成した。【０１２７】
次に、赤色用（Ｒ）のカラーフィルタ層パターンの材料として、顔料系赤色カラーフィルタ材料（ＣＲＹ−Ｓ８４０Ｂ：富士フィルムアーチ製）をスピンコートし、青色用で用いたフォトマスクを、青色用のカラーフィルタ層パターンの位置から２００μｍピッチ、ストライプ状色配列に対して垂直方向へずらし、このフォトマスクを介して紫外線で露光した。その後、２００℃でベークして、赤色カラーフィルタ層パターン（膜厚１．２μｍ）基板を得た。【０１２８】
３．有機ＥＬ素子基板とカラーフィルタ基板の貼り合せ
カラーフィルタ基板上に液状シリコーンゴム（ＸＥ１４−１２８：東芝シリコーン社製）をスピンコーターを用いて塗布し、その上に、上記有機ＥＬ素子基板を位置合せマークに合せて貼り合わせた。【０１２９】
４．有機ＥＬ表示装置の特性評価
（青色性能）
青色カラーフィルタに対応する下部電極と上部透明電極との間に、７．２Ｖの直流電圧を印加したところ、青く発光した。分光放射輝度計ＣＳ−１０００（ミノルタ製）にて測定したところ、輝度４５ｎｉｔ、色度（０．１３５，０．０７８）であった。両電極間に流れる電流値を測定し、発光効率を算出したところ、１．７８ｃｄ／Ａであった。【０１３０】
（緑色性能）
緑色カラーフィルタに対応する下部電極と上部透明電極との間に、７．２Ｖの直流電圧を印加したところ、緑色に発光した。分光放射輝度計ＣＳ−１０００（ミノルタ製）にて測定したところ、輝度３３１ｎｉｔ、色度（０．２２４，０．６３９）であった。両電極間に流れる電流値を測定し、発光効率を算出したところ、１３．２ｃｄ／Ａであった。【０１３１】
（赤色性能）
赤色カラーフィルタに対応する下部電極と上部透明電極との間に、７．２Ｖの直流電圧を印加したところ、赤色に発光した。分光放射輝度計ＣＳ−１０００（ミノルタ製）にて測定したところ、輝度８３ｎｉｔ、色度（０．６２９，０．３７０）であった。両電極間に流れる電流値を測定し、発光効率を算出したところ、３．３４ｃｄ／Ａであった。【０１３２】
（全面点灯）
全ての下部電極と上部透明電極との間に、７．２Ｖの直流電圧を印加したところ、白色発光を示した。分光放射輝度計ＣＳ−１０００（ミノルタ製）にて測定したところ、輝度４５９ｎｉｔ、色度（０．２５５，０．３５０）であった。両電極間に流れる電流値を測定し、発光効率を算出したところ、６．１１ｃｄ／Ａであり、非常に高効率であった。後に述べるように、下部電極としてＣｒを用いた比較例での反射率５６％に対して本実施例での反射率は９１％という１．６倍の値にも関わらず、効率としては４倍以上の値が得られた。また、青色色度、緑色色度、赤色色度から計算したＮＴＳＣ（National  Television  Standards  Committee）比は７９．３％という良好な値を示した。【０１３３】
（コントラスト比の評価）
１０００ルクスの蛍光灯照明下で、非点灯状態の画面輝度を測定したところ、５．８ｎｉｔであった。全面点灯時の輝度４５９ｎｉｔと非点灯時の輝度５．８ｎｉｔという値からコントラスト比を算出したところ、７９であり、反射性の高い下部電極を用いているにも関わらず、実用的なコントラストが予期せず得られた。【０１３４】
比較例：
下部電極としてアルミニウムの代わりにクロムとしたこと以外は、実施例と同様な構成の有機ＥＬ表示装置を作製した。電極パターンを形成する際に使用するクロムエッチャントとしては、硝酸セリウムアンモニウム／過塩素酸水溶液（ＨＣＥ：長瀬産業製）を使用した。【０１３５】
顕微分光測定装置を用い、クロムが露出している部分の反射率を測定したところ、波長４００ｎｍ〜７００ｎｍにおける平均値は５６％という６５％より小さな値であった。測定した反射率を図４に示す。【０１３６】
青色カラーフィルタに対応する下部電極と上部透明電極との間に、７．２Ｖの直流電圧を印加したところ、青く発光した。分光放射輝度計ＣＳ−１０００（ミノルタ製）にて測定したところ、輝度１９ｎｉｔ、色度（０．１３４，０．０９０）であった。両電極間に流れる電流値を測定し、発光効率を算出したところ、０．７６ｃｄ／Ａであった。【０１３７】
（緑色性能）
緑色カラーフィルタに対応する下部電極と上部透明電極との間に、７．２Ｖの直流電圧を印加したところ、緑色に発光した。分光放射輝度計ＣＳ−１０００（ミノルタ製）にて測定したところ、輝度１３５ｎｉｔ、色度（０．２３６，０．６１２）であった。両電極間に流れる電流値を測定し、発光効率を算出したところ、５．４１ｃｄ／Ａであった。【０１３８】
（赤色性能）
赤色カラーフィルタに対応する下部電極と上部透明電極との間に、７．２Ｖの直流電圧を印加したところ、赤色に発光した。分光放射輝度計ＣＳ−１０００（ミノルタ製）にて測定したところ、輝度３８ｎｉｔ、色度（０．６３０，０．３６８）であった。両電極間に流れる電流値を測定し、発光効率を算出したところ、１．５１ｃｄ／Ａであった。【０１３９】
（全面点灯）
全ての下部電極と上部透明電極との間に、７．２Ｖの直流電圧を印加したところ、白色発光を示した。分光放射輝度計ＣＳ−１０００（ミノルタ製）にて測定したところ、輝度１９２ｎｉｔ、色度（０．２７１，０．３５９）であった。両電極間に流れる電流値を測定し、発光効率を算出したところ、２．５６ｃｄ／Ａであり、実施例に比べて半分以下の値であった。ＮＴＳＣ比は７２．９％であり、実施例に比べ劣っていた。【０１４０】
（コントラスト比の評価）
１０００ルクスの蛍光灯照明下で、非点灯状態の画面輝度を測定したところ、１．４ｎｉｔであった。全面点灯時の輝度１９２ｎｉｔと非点灯時の輝度１．４ｎｉｔという値からコントラスト比を算出したところ、１３８であった。【０１４１】
実施例及び比較例の評価結果を表及び図５〜８に示す。図５は、実施例（Ａｌ電極）と比較例（Ｃｒ電極）の青画素の発光スペクトルを示す図である。図６は、実施例（Ａｌ電極）と比較例（Ｃｒ電極）の緑画素の発光スペクトルを示す図である。図７は、実実施例（Ａｌ電極）と比較例（Ｃｒ電極）の赤画素の発光スペクトルを示す図である。
【産業上の利用可能性】
【０１４２】
本発明の有機ＥＬ表示装置は、民生用ＴＶ、大型表示ディスプレイ、携帯電話用表示画面等の各種表示装置に用いることができる。
【図１】
2005109964.tif 000014
【図２ａ】
2005109964.tif 000015
【図２ｂ】
2005109964.tif 000016
【図２ｃ】
2005109964.tif 000017
【図２ｄ】
2005109964.tif 000018
【図２ｅ】
2005109964.tif 000019
【図２ｆ】
2005109964.tif 000020
【図２ｇ】
2005109964.tif 000021
【図２ｈ】
2005109964.tif 000022
【図２ｉ】
2005109964.tif 000023
【図３】
2005109964.tif 000024
【図４】
2005109964.tif 000025
【図５】
2005109964.tif 000026
【図６】
2005109964.tif 000027
【図７】
2005109964.tif 000028
【国際調査報告】
2005109964.tif 000029
2005109964.tif 000030
2005109964.tif 000031
2005109964.tif 000032